ТКАНЬ

Полезная модель относится к текстильной промышленности, в частности, к изготовлению плательно-костюмных тканей.
Известна ткань плательно-костюмная Тагир арт. 82E3I И , выполненная из крашеного полиэфирного - 67 и крашеного вискозного - 33 волокон для костюмно-плательного назначения. Ткань выработана комбинированным переплетением основных и уточных нитей линейной плотности 25,0 текс х Z (fHrO/S) в основе и 50,0 текс (№20/1) в утке с количеством нитей в ткани на 10 см по основе 308, а по утку 167. Поверхностная плотность ткани 238 г/м.
Недостатком данной ткани являются невысокие эксплуатационные и потребительские свойства.
Наиболее близкой по технической сущности и достигаемому эффекту к заявляемой ткани является ткань обр. 8177 2 . Ткань выполнена саржевым переплетением основных и уточных нитей линейной плотности 61,4 текс (№ пр.-16,3) с количеством нитей в ткани на 10 см по основе Е36, а по утку 174. Поверхностная плотность ткани 277,9 г/ьг. В результате получают ткань с невысокими эксплуатационными и потребительскими свойствами. Характеристика ткани приведена в таблиде.
Раскрытие полезной модели В основу полезной модели положена задача создания такой
МШ: ДОЗД 15/00, 15/04 ТКАНЬ
Область техники
Уровень техники
ткани плательно-костюмного ассортимента из химических или натуральных волокон или их смесей, обладающей улучшенными эксплуатационными и потребительскими свойствами.
Эти свойства можно обеспечить рациональной структурой ткани, которая характеризуется многими показателями, включающими основные параметры строения: сырьевой состав основных и уточных нитей, линейную плотность, количество нитей на 10 см, вид переплетения.
Выбор комбинированного переплетения в сравнении с другими видами обеспечивает минимальную рыхлость ткани, позволяет получать ткани формоустойчивые, с рельефной застилистой поверхностью, интересного внешнего вида. Оптимальная плотность основных и уточных нитей обеспечивает хорошую воздухопроницаемость ткани и минимально допустимые значения изменения линейных размеров ткани после мокрой и влажно-тепловой-обработки.
Поэтому поставленная задача решается путем основных и уточных нитей, выполненных комбинированным переплетением из пряжи линейной плотности 29,4 текс х 2 (), выработанной из полиэфирного и вискозного высокомодульного волокна линейной плотности 0,22 текс длиной 55 мм с вложением модифицированного льняного волокна линейной плотности 1,25 текс, суровой и окрашенной, образующей вертикальные и горизонтальные чередующиеся полосы, с иппользованием в утке той же пpяJки, что и в основе суровой и окрашенной линейной плотности 29,4 текс х 2 или в сочетании с фасонной пряжей извилистого эффекта линейной плотности 144,5 текс (№-6,9), выработанной из полиэфирного и вискозного высокомодульного волокна линейной плотности 0,22 текс длиной 55 лм с вложением модифицированного льнян.ого волокна линейной плотности 1,25 текс, образуя чередование горизонтальных полосок. Число нитей в ткани на 10 см по основе
230-240, а по утку 150-170, что способствует nojjyqeHHro тканей
с улучшенными эксплуата11,ионными и потребительскими свойствами. Показатели свойств тканей представлены в таблице.
Показатель Сырьевой состав, % Вид переплетения Линейная плотность пряж текс (): основа Количество нитей на 10 см: ho основе по утку Поверхностная плотность: г/м2 Воздухопроницаемость, Изменение линейных размеров после мокрой обработки,: по основе по утку Несминаемость, %
Анализ данных, представленных в таблице, показывает, что в сравнении с прототипом заявляемая полезная модель позволяет получить ткань с улчшенными эксплуатедионными и потребительИзвестная ткань
Заявляемая (прототип) ткань 174 277, 60 (ГОСТ 29 ВПЭ/Вис, 67/33 Лен/ВПЭ/ВВМ 25/55/20 Саржа 2/2 Комбинированное 29,4 X 2 (34/2) 61,4 (16,3) а)144,5 (6,9) б)29,4 X 2 (34/2) 30-240 50-170 30-290 117
сними свойствами. Новая ткань позволяет выявить все лучшие качества, которые достигнуты путем использования льносмесовой пряжи, выработанной из полиэфирного и вискозного высокомодульного волокна линейной плотности 0,22 текс длиной 55 мм с вложением модифицированного льняного волокна линейной плотности 1,252,5 текс в сочетании с фасонной пряжей извилистого эффекта.
Новая ткань обладает хорошей воздухопроницаемостью (превышает показатель ГОСТа в 2 раза) и гигроскопичностью, имеет шелковистый гриф в сочетании с внешне грубой рустикальной поверхностью при несминаемости 7.
Разработанная полезная модель позволит решить актуальные проблемы, стоящие перед отраслью, по замене дорогостоящего импортируемого хлопка и расширить ассортиментные возможности льносмесовых тканей.
Вариант осуществления полезной модели
Для выработки ткани плательно-костюмного назначения в качестве основных и уточных нитей использовалась крученая пряжа суровая и окрашенная, а также фасонная пр5ша с извилистым эффектом линейной плотности от 1, до 2,5 текс, полиэфирное и вискозное высокомодульное волокно линейной плотности 0,22 текс длиной 55 мм. Ткань выработана на ткацком станке с помощью ремизоподъемной каретки комбинированным переплетением с использованием крученой пряжи линейной плотности 29,4 текс х 2 и пряжи с извилистым эффектом линейной плотности 144,5 текс с количеством нитей в ткани на 10 см по основе 230-240, по утку 150-170.
такс (г.Кораблино Рязанской обл.) по технологии, разработанной институтом. Ткань может вырабатываться на предприятиях текстильной отрасли, перерабатывающих натуралшьные и химические штапельные волокна с использованием имеющегося сырья и оборудования без перестройки технологического процесса. Внедрение ткани планируется с 1999 г. Зав.патентным отделом .iM-m - В.Г.Линяева